(57)【要約】【課題】  耐表面損傷特性に優れたスクロールコンプレッサにおける駆動軸の支持構造、スクロールコンプレッサの構成部品、スクロールコンプレッサにおける駆動軸の支持構造の製造方法、スクロールコンプレッサの構成部品の製造方法を提供する。【解決手段】  本発明のスクロールコンプレッサにおける駆動軸の支持構造１は、駆動軸３の自転により旋回スクロール５が所定の軸の周りを偏心公転するものであって、深溝玉軸受４１を有している。深溝玉軸受４１の内輪３３、外輪３１およびボール３５のうち少なくともいずれか１つの部材が浸炭窒化層を有し、その部材のオーステナイト結晶粒の粒度番号が１０番を超える範囲にある。【選択図】        図１
2004315964.tif 000002
【特許請求の範囲】
【請求項１】
駆動軸の自転により旋回スクロールが所定の軸の周りを偏心公転するスクロールコンプレッサにおける駆動軸の支持構造であって、
転がり軸受を有し、
前記転がり軸受の内輪、外輪および転動体のうち少なくともいずれか１つの部材が窒素富化層を有し、前記部材のオーステナイト結晶粒の粒度番号が１０番を超える範囲にある、スクロールコンプレッサにおける駆動軸の支持構造。
【請求項２】
駆動軸の自転により旋回スクロールが所定の軸の周りを偏心公転するスクロールコンプレッサにおける駆動軸の支持構造であって、
転がり軸受を有し、
前記転がり軸受の内輪、外輪および転動体のうち少なくともいずれか１つの部材が窒素富化層を有し、前記部材の水素含有率が０．５ｐｐｍ以下である、スクロールコンプレッサにおける駆動軸の支持構造。
【請求項３】
前記転がり軸受は深溝玉軸受である、請求項１または２に記載のスクロールコンプレッサにおける駆動軸の支持構造。
【請求項４】
前記転がり軸受は円筒ころ軸受である、請求項１または２に記載のスクロールコンプレッサにおける駆動軸の支持構造。
【請求項５】
前記転がり軸受は針状ころ軸受である、請求項１または２に記載のスクロールコンプレッサにおける駆動軸の支持構造。
【請求項６】
駆動軸の自転により旋回スクロールが所定の軸の周りを偏心公転するスクロールコンプレッサの構成部品であって、
前記構成部品が窒素富化層を有し、その構成部品のオーステナイト結晶粒の粒度番号が１０番を超える範囲にある、スクロールコンプレッサの構成部品。
【請求項７】
駆動軸の自転により旋回スクロールが所定の軸の周りを偏心公転するスクロールコンプレッサの構成部品であって、
前記構成部品が窒素富化層を有し、その構成部品の水素含有率が０．５ｐｐｍ以下である、スクロールコンプレッサの構成部品。
【請求項８】
駆動軸の自転により旋回スクロールが所定の軸の周りを偏心公転するスクロールコンプレッサにおける駆動軸の支持構造の製造方法であって、
Ａ1変態点を超える浸炭窒化処理温度で鋼を浸炭窒化処理した後、前記Ａ1変態点未満の温度に冷却し、その後、前記Ａ1変態点以上で前記浸炭窒化処理の温度未満の焼入れ温度域に再加熱し、焼入れを行なうことにより、前記スクロールコンプレッサにおける駆動軸の支持構造を有する転がり軸受の内輪、外輪および転動体のうち少なくともいずれか１つの部材が製造されることを特徴とする、スクロールコンプレッサにおける駆動軸の支持構造の製造方法。
【請求項９】
駆動軸の自転により旋回スクロールが所定の軸の周りを偏心公転するスクロールコンプレッサの構成部品の製造方法であって、
Ａ1変態点を超える浸炭窒化処理温度で鋼を浸炭窒化処理した後、前記Ａ1変態点未満の温度に冷却し、その後、前記Ａ1変態点以上で前記浸炭窒化処理の温度未満の焼入れ温度域に再加熱し、焼入れを行なうことにより、前記構成部品が製造されることを特徴とする、スクロールコンプレッサの構成部品の製造方法。
【発明の詳細な説明】
【技術分野】
【０００１】
本発明は、スクロールコンプレッサにおける駆動軸の支持構造、スクロールコンプレッサの構成部品、スクロールコンプレッサにおける駆動軸の支持構造の製造方法、スクロールコンプレッサの構成部品の製造方法に関するものである。
【背景技術】
【０００２】
スクロールコンプレッサの駆動軸の支持構造として転がり軸受が広く用いられている。転がり軸受は転動体と軌道輪と保持器とで構成される。転動体が軌道輪の間を転動する際には、転動体と軌道輪とが点接触あるいは線接触する構造であるため、軸受投影面積が小さい割に高負荷容量と高剛性が得られる利点を有している。したがって、転がり軸受は、希薄潤滑下や高速回転下での運転等の苛酷な条件で使用するスクロールコンプレッサにおける駆動軸の支持構造に好適である。
【０００３】
スクロールコンプレッサの駆動軸の支持構造として用いられる転がり軸受の軸受部品は、通常、高炭素クロム軸受鋼（ＳＵＪ鋼）を約８５０℃に加熱して焼き入れることにより製造されていた。なお、特開２００２−３１７７７７号公報（特許文献１）および特開２００２−１８８５８４号公報（特許文献２）には、従来のスクロールコンプレッサの構造が開示されている。
【特許文献１】特開２００２−３１７７７７号公報
【特許文献２】特開２００２−１８８５８４号公報
【発明の開示】
【発明が解決しようとする課題】
【０００４】
スクロールコンプレッサのブラケット内は、冷媒とともに霧状の潤滑油が充填されている。スクロールコンプレッサにおいては、この冷媒と霧状の潤滑油との混合物がスクロールコンプレッサによって圧縮および膨張される。一方で、この冷媒と霧状の潤滑油との混合物によって転がり軸受の潤滑が行なわれている。通常、転がり軸受の潤滑に必要な潤滑油の動粘度は玉軸受で１３ｍｍ2／ｓ以上、ころ軸受で２０ｍｍ2／ｓ以上である。
【０００５】
しかしながら、スクロールコンプレッサにおいては、運転効率の低下を防ぐために非常に動粘度が低い潤滑油が用いられている。具体的には、スクロールコンプレッサの運転時において２〜４ｍｍ2／ｓの動粘度の潤滑油が用いられている。動粘度の低い潤滑油は油膜を形成しにくい。このため、転動体と軌道輪との間に油膜切れが起こり、たとえばピーリングやスミアリングのような表面損傷が転動体および軌道輪に生じやすい（耐表面損傷特性が低い）という問題があった。ここで、ピーリングとは、１０μｍ程度の大きさの微小剥離および微小剥離に至る前のき裂が密集した部分をいう。スミアリングとは、微小な溶着を伴なっていて、荒れた部分をいう。ピーリングおよびスミアリングは、いずれも潤滑油の油膜が十分に形成されない場合に生じやすい表面損傷である。
【０００６】
また、転がり軸受が軌道輪を有しておらず、転動体がスクロールコンプレッサの構成部品の間を直接摺動する場合もある。この場合には、ピーリングやスミアリングのような表面損傷がスクロールコンプレッサの構成部品に生じるという問題があった。つまり、ピーリングやスミアリングのような表面損傷が生じるという問題は、転がり軸受に限らず、スクロールコンプレッサにおいて摺動する部分に共通して起こりうる問題であった。
【０００７】
したがって、本発明の目的は、耐表面損傷特性に優れたスクロールコンプレッサにおける駆動軸の支持構造、スクロールコンプレッサの構成部品、スクロールコンプレッサにおける駆動軸の支持構造の製造方法、スクロールコンプレッサの構成部品の製造方法を提供することである。
【課題を解決するための手段】
【０００８】
本発明の一の局面にしたがうスクロールコンプレッサにおける駆動軸の支持構造は、駆動軸の自転により旋回スクロールが所定の軸の周りを偏心公転するスクロールコンプレッサにおける駆動軸の支持構造であって、転がり軸受を有している。転がり軸受の内輪、外輪および転動体のうち少なくともいずれか１つの部材が窒素富化層を有し、部材のオーステナイト結晶粒の粒度番号が１０番を超える範囲にある。
【０００９】
本発明の一の局面によれば、内輪、外輪、および転動体のうち少なくともいずれか１つの部材のオーステナイト粒径が微細であることにより、スクロールコンプレッサにおける駆動軸の支持構造の耐表面損傷特性が向上する。オーステナイト粒径の粒度番号が１０番以下では、耐表面損傷特性は大きく改善されないので、１０番を超える範囲とする。通常、１１番以上とする。オーステナイト粒径は細かいほど望ましいが、通常、１３番を超える粒度番号を得ることは難しい。なお、上記窒素富化層は、あとで説明するように、浸炭窒化処理により形成されるが、上記窒素富化層に炭素が富化されていてもよいし、富化されていなくてもよい。転がり軸受の内輪、外輪および転動体のオーステナイト粒は、浸炭窒化処理の影響を大きく受けている表層部でも、それより内側の内部でも変化しない。したがって、上記の結晶粒度番号の範囲の対象となる位置は、表層部および内部とする。
【００１０】
なお、上記オーステナイト結晶粒は、対象とする部材の金相試料に対してエッチングなど、粒界を顕出する処理を施して観察することができる粒界であればよい。低温焼入れ直前の加熱された時点での粒界という意味で、上記のように旧オーステナイト粒と呼ぶ場合がある。測定は、ＪＩＳ規格の粒度番号の平均値から平均粒径に換算して求めてもよいし、切片法などにより金相組織に重ねたランダム方向の直線が粒界と会合する間の間隔長さの平均値をとり、補正係数をかけて２次元から３次元の間隔長さにしてもよい。
【００１１】
本発明の他の局面にしたがうスクロールコンプレッサにおける駆動軸の支持構造は、駆動軸の自転により旋回スクロールが所定の軸の周りを偏心公転するスクロールコンプレッサにおける駆動軸の支持構造であって、転がり軸受を有している。転がり軸受の内輪、外輪および転動体のうち少なくともいずれか１つの部材が窒素富化層を有し、その部材の水素含有率が０．５ｐｐｍ以下である。
【００１２】
本発明のさらに他の局面によれば、水素に起因する鋼の脆化を軽減することができる。鋼の水素含有率が０．５ｐｐｍを超えると鋼の割れ強度は低下する。したがってこのような鋼は、苛酷な条件で使用されるスクロールコンプレッサにおける駆動軸の支持構造にはあまり適さなくなる。水素量は低い方が望ましい。しかし、０．３ｐｐｍ未満に減らすためには長時間の加熱が必要になり、オーステナイト粒径が粗大化し、かえって靭性が低下してしまう。このため、より望ましい水素含有率は０．３〜０．５ｐｐｍの範囲である。さらに望ましくは、０．３５〜０．４５ｐｐｍの範囲である。
【００１３】
なお、上記の水素含有率は、拡散性水素は測定の対象にはせず、所定温度以上で鋼から放出される非拡散性水素のみを測定の対象とするものである。サンプルサイズが小さければ、常温でもサンプルから放出され散逸してしまうので、拡散性水素量は測定の対象から外している。非拡散性水素は、鋼中の欠陥部などにトラップされており、所定の加熱温度以上ではじめてサンプルから放出される水素である。この非拡散性水素に限定しても、水素含有率は測定方法によって大きく変動する。上記の水素含有率範囲は熱伝導度法による測定方法による範囲である。さらに、後記するように、ＬＥＣＯ社製ＤＨ−１０３型水素分析装置またはそれに準じる測定装置を用いて測定することが望ましい。
【００１４】
上記のスクロールコンプレッサにおける駆動軸の支持構造において好ましくは、転がり軸受は深溝玉軸受または円筒ころ軸受または針状ころ軸受である。
【００１５】
これにより、簡易な構成でスクロールコンプレッサにおける駆動軸の支持構造が構成され、かつ耐表面損傷特性に優れたスクロールコンプレッサにおける駆動軸の支持構造が得られる。
【００１６】
本発明の一の局面にしたがうスクロールコンプレッサの構成部品は、駆動軸の自転により旋回スクロールが所定の軸の周りを偏心公転するスクロールコンプレッサの構成部品であって、構成部品が窒素富化層を有し、その構成部品のオーステナイト結晶粒の粒度番号が１０番を超える範囲にある。
【００１７】
本発明の一の局面にしたがうスクロールコンプレッサの構成部品によれば、構成部品のオーステナイト粒径が微細であることにより、上記スクロールコンプレッサにおける駆動軸の支持構造と同様の理由から、耐割れ強度、寸法安定性および疲労寿命が大幅に改良される。
【００１８】
本発明の他の局面にしたがうスクロールコンプレッサの構成部品は、駆動軸の自転により旋回スクロールが所定の軸の周りを偏心公転するスクロールコンプレッサの構成部品であって、構成部品が窒素富化層を有し、その構成部品の水素含有率が０．５ｐｐｍ以下である。
【００１９】
これにより、上記スクロールコンプレッサにおける駆動軸の支持構造と同様の理由により、水素に起因する鋼の脆化を軽減することができる。
【００２０】
本発明のスクロールコンプレッサにおける駆動軸の支持構造の製造方法は、駆動軸の自転により旋回スクロールが所定の軸の周りを偏心公転するスクロールコンプレッサにおける駆動軸の支持構造の製造方法であって、Ａ1変態点を超える浸炭窒化処理温度で鋼を浸炭窒化処理した後、Ａ1変態点未満の温度に冷却し、その後、前記Ａ1変態点以上で前記浸炭窒化処理の温度未満の焼入れ温度域に再加熱し、焼入れを行なうことにより、スクロールコンプレッサにおける駆動軸の支持構造を有する転がり軸受の内輪、外輪および転動体のうち少なくともいずれか１つの部材が製造される。
【００２１】
本発明のスクロールコンプレッサの構成部品の製造方法は、駆動軸の自転により旋回スクロールが所定の軸の周りを偏心公転するスクロールコンプレッサの構成部品の製造方法であって、Ａ1変態点を超える浸炭窒化処理温度で鋼を浸炭窒化処理した後、Ａ1変態点未満の温度に冷却し、その後、Ａ1変態点以上で浸炭窒化処理の温度未満の焼入れ温度域に再加熱し、焼入れを行なうことにより、構成部品が製造される。
【００２２】
本発明のスクロールコンプレッサにおける駆動軸の支持構造およびスクロールコンプレッサの構成部品の製造方法によれば、浸炭窒化処理後Ａ1変態点未満の温度に冷却した後に最終的な焼入れを行なうので、オーステナイト粒径を細かくすることができる。この結果、耐表面損傷特性などを向上させることができる。
【００２３】
さらに、たとえばオーステナイトが変態する温度にまで冷却することにより、浸炭窒化処理の際のオーステナイト粒界と最終焼入れの際のオーステナイト粒界とを無関係にすることができる。さらに、最終焼入れの際の加熱温度が浸炭窒化処理時の加熱温度よりも低いので、浸炭窒化処理の効果が及ぶ表層部における未溶解セメンタイト量は浸炭窒化処理のときよりも増大する。このため最終焼入れの加熱温度において、浸炭窒化処理のときより、未溶解セメンタイト量の比率が増大し、オーステナイト量の比率が低下する。しかも、鉄−炭素２元状態図から、セメンタイトとオーステナイトとの共存領域において、焼入れ温度の低下にともないオーステナイトに固溶する炭素濃度も低くなる。
【００２４】
最終焼入れ温度に加熱したとき、オーステナイト粒の成長を妨げる未溶解セメンタイト量が多いために、オーステナイト粒は微細となる。また、焼入れによってオーステナイトからマルテンサイトやベイナイトに変態した組織は炭素濃度が低いので、浸炭窒化処理温度から焼き入れた組織に比べて靭性に富んだ組織となる。
【００２５】
本発明のスクロールコンプレッサにおける駆動軸の支持構造およびスクロールコンプレッサの構成部品の製造方法において好ましくは、焼入れ温度域が７９０℃〜８３０℃の温度域である。
【００２６】
この構成により、オーステナイト結晶粒の成長が生じにくい温度に再加熱して焼入れするので、オーステナイト粒径を細かくすることができる。
【発明の効果】
【００２７】
本発明のスクロールコンプレッサにおける駆動軸の支持構造およびスクロールコンプレッサの構成部品によれば、軸受部品および構成部品は、窒素富化層が形成された上で、オーステナイト粒径が粒度番号で１１番以上に微細化され、水素含有率も低減される。このため、耐表面損傷特性に優れたスクロールコンプレッサにおける駆動軸の支持構造およびスクロールコンプレッサの構成部品を得ることができる。
【発明を実施するための最良の形態】
【００２８】
以下、本発明の実施の形態について図を用いて説明する。
【００２９】
（実施の形態１）
図１は、本発明の実施の形態１におけるスクロールコンプレッサにおける駆動軸の支持構造を示す概略断面図である。
【００３０】
図１を参照して、スクロールコンプレッサ５１は、駆動軸３と旋回スクロール５と固定スクロール７とモータケーシング１３とブラケット１５とを主に有している。本実施の形態におけるスクロールコンプレッサにおける駆動軸の支持構造１は、たとえば旋回スクロール５と駆動軸３との間に組み付けられた旋回軸受１ａと、ブラケット１５と駆動軸３の間に組み付けられた主軸受１ｂと、モータケーシング１３と駆動軸３の間に組み付けられた補助軸受１ｃとを有している。
【００３１】
このスクロールコンプレッサ５１においては、モータケーシング１３とブラケット１５とがボルト１９ａを介して固定されている。また、ブラケット１５と固定スクロール７とがボルト１９ｂを介して固定されている。このモータケーシング１３とブラケット１５と固定スクロール７とで構成される空間の内部に駆動軸３と旋回スクロール５とが配置されている。
【００３２】
駆動軸３には永久磁石からなるモータ回転子９が固定されている。また、モータケーシング１３の内周部にはモータ固定子１１が固定されている。駆動軸３は、主軸受１ｂと補助軸受１ｃとを介してモータケーシング１３とブラケット１５とに回転可能に支持されている。駆動軸３は先端にクランク部１７を有している。クランク部１７は、駆動軸３の軸心から偏心距離ｅだけ偏心した位置に軸心を有している。
【００３３】
また、旋回スクロール５は旋回軸受１ａを介してクランク部１７の先端に回転可能に連結されている。旋回スクロール５と固定スクロール７とは互いに対峙するように配置されている。これにより、渦巻き状の圧縮動作室２３が形成されている。圧縮動作室２３は、旋回スクロール５の偏心公転にともなって、回転軸に対して外周側から内周側へ向けて容積が順次減少するように形成されている。なお、旋回スクロール５と固定スクロール７との間には、旋回スクロール５の自転を防止する自転防止機構２５が同一円周方向に沿った複数箇所に配置されている。
【００３４】
次に、スクロールコンプレッサ５１の動作について説明する。駆動軸３の回転（自転）にともなって、クランク部１７が駆動軸３の軸心を中心として偏心距離ｅを半径とした偏心公転をする。旋回スクロール５は、クランク部１７の偏心公転の力を受けて自転しようとする。しかし、旋回スクロール５は、自転防止機構２５によって自転することを妨げられる。これにより、旋回スクロール５は、駆動軸３の軸心を中心として偏心距離ｅを半径とした偏心公転を行なう。その結果、旋回スクロール５および固定スクロールの外周側から圧縮動作室２３内に流入した気体は、内周側に移送されながら圧縮される。そして高圧となった気体は排出孔２１から排出される。
【００３５】
本実施の形態においては、スクロールコンプレッサ５１を構成している構成部品（固定スクロール７、旋回スクロール５、ブラケット１５、モータケーシング１３、駆動軸３、旋回軸受１ａ、主軸受１ｂ、補助軸受１ｃ）が窒素富化層を有し、その構成部品のオーステナイト結晶粒の粒度番号が１０番を超える範囲にある。
【００３６】
本実施の形態においては、スクロールコンプレッサ５１を構成している構成部品（固定スクロール７、旋回スクロール５、ブラケット１５、モータケーシング１３、駆動軸３、旋回軸受１ａ、主軸受１ｂ、補助軸受１ｃ）が窒素富化層を有し、その構成部品の水素含有率が０．５ｐｐｍ以下である。
【００３７】
本実施の形態においては、旋回軸受１ａ、主軸受１ｂおよび補助軸受１ｃとして深溝玉軸受が用いられている。この深溝玉軸受について以下に説明する。
【００３８】
図２は、本発明の実施の形態１におけるスクロールコンプレッサにおける駆動軸の支持構造である深溝玉軸受を示す概略断面図である。図１および図２を参照して、深溝玉軸受４１は、外輪３１と内輪３３とボール３５と保持器３７とを有している。外輪３１は、モータケーシング１３およびブラケット１５および旋回スクロール５に組み付けられている。内輪３３は駆動軸３に組み付けられている。ボール３５は、保持器３７により転動自在に保持されて、外輪３１と内輪３３との間に固定されている。
【００３９】
本実施の形態においては、深溝玉軸受４１を構成している内輪３３、外輪３１およびボール３５のうち少なくとも１つの部材が窒素富化層を有し、その部材のオーステナイト結晶粒の粒度番号が１０番を超える範囲にある。
【００４０】
本実施の形態においては、深溝玉軸受４１を構成している内輪３３、外輪３１およびボール３５のうち少なくとも１つの部材が窒素富化層を有し、その部材の水素含有率が０．５ｐｐｍ以下である。
【００４１】
次に、深溝玉軸受４１を構成している内輪３３、外輪３１およびボール３５のうち少なくとも１つの部材、またはスクロールコンプレッサ５１を構成している構成部品に行なう浸炭窒化処理を含む熱処理について説明する。
【００４２】
図３は、本発明の実施の形態１における熱処理方法を説明する図である。また、図４は、本発明の実施の形態１における熱処理方法の変形例を説明する図である。図３は１次焼入れおよび２次焼入れを行なう方法を示す熱処理パターンであり、図４は焼入れ途中で材料をＡ1変態点温度未満に冷却し、その後、再加熱して最終的に焼入れる方法を示す熱処理パターンである。どちらも本発明の実施の態様例である。これらの図において、処理Ｔ1では鋼の素地に炭素や窒素を拡散させまた炭素の溶け込みを十分に行なった後、Ａ1変態点未満に冷却する。次に、図中の処理Ｔ2において、処理Ｔ1よりも低温に再加熱し、そこから油焼入れを施す。
【００４３】
上記の熱処理は、普通焼入れ、すなわち浸炭窒化処理に引き続いてそのまま１回焼入れするよりも、材料の表層部分を浸炭窒化しつつ、割れ強度を向上させ、経年寸法変化率を減少することができる。上記の熱処理方法によれば、オーステナイト結晶粒の粒径が従来の２分の１以下となるミクロ組織を得ることができる。したがって、本実施の形態における深溝玉軸受４１の内輪、外輪および転動体のうち少なくともいずれか１つの部材、またはスクロールコンプレッサ５１の構成部品に上記の熱処理を施すことにより、スクロールコンプレッサにおける駆動軸の支持構造１、およびまたはスクロールコンプレッサ５１の構成部品の耐表面損傷特性転動疲労特性が長寿命となり、割れ強度が向上し、経年寸法変化率が減少する。
【００４４】
なお、水素含有率のみを本発明の範囲に入れる場合には、Ｔ2温度である２次焼入温度を浸炭窒化処理の加熱温度Ｔ1（１次焼入温度）より低くする必要はなく、２次焼入温度Ｔ2を１次焼入温度Ｔ1以上にしてもよい。すなわち、Ｔ2がＴ1より高くても水素含有率は本発明の範囲内に入れることができる。しかし、２次焼入温度を１次焼入温度未満とすることにより、水素含有率を低減した上で、さらにオーステナイト粒径が粒度番号１０番を超えるようにすることができる。したがって、Ｔ2がＴ1未満であることが望ましい。
【００４５】
上記の熱処理のどちらによっても、その中の浸炭窒化処理により「浸炭窒化処理層」である窒素富化層が形成される。浸炭窒化処理において素材となる鋼の炭素濃度が高いため、通常の浸炭窒化処理の雰囲気から炭素が鋼の表面に侵入しにくい場合がある。たとえば炭素濃度が高い鋼の場合（１ｗｔ％程度の鋼）、それ以上高い炭素濃度の浸炭層が生成する場合もあるし、それ以上高い炭素濃度の浸炭層は生成しにくい場合がある。しかし、窒素濃度は、Ｃｒ濃度などにも依存するが、通常の鋼では最大限０.０２５ｗｔ％程度以下と低いので、素材の鋼の炭素濃度によらず窒素富化層が明瞭に生成される。上記窒素富化層には炭素が富化されていてもよいことはいうまでもない。
【００４６】
図５はスクロールコンプレッサにおける駆動軸の支持構造における部材のミクロ組織、とくにオーステナイト粒を示す図である。図５（ａ)は本発明例の軸受部品であり、図５（ｂ）は従来の軸受部品である。すなわち、上記図３に示す熱処理パターンを適用した軸受鋼のオーステナイト結晶粒度を図５（ａ）に示す。また、比較のため、従来の熱処理方法による軸受鋼のオーステナイト結晶粒度を図５（ｂ）に示す。また、図６（ａ）および図６（ｂ）は、上記図５（ａ）および図５（ｂ）を図解したオーステナイト結晶粒界を示す図である。これらオーステナイト結晶粒度を示す組織より、従来のオーステナイト粒径はＪＩＳ規格の粒度番号で１０番であり、また本発明による熱処理方法によれば１２番の細粒を得ることができる。また、図５（ａ）の平均粒径は、切片法で測定した結果、５．６μｍであった。
【００４７】
（実施の形態２）
図１を参照して、本実施の形態においては、主軸受１ｂとして円筒ころ軸受が用いられている。
【００４８】
図７（ａ）は、本発明の実施の形態２におけるスクロールコンプレッサにおける駆動軸の支持構造である円筒ころ軸受を示す概略断面図である。図７（ｂ）は、本発明の実施の形態２におけるスクロールコンプレッサにおける駆動軸の支持構造である円筒ころ軸受を示す部分斜視図である。
【００４９】
図１および図７（ａ）、（ｂ）を参照して、円筒ころ軸受４５は、外輪３１と内輪３３と円筒ころ３９と保持器３７とを有している。円筒ころ３９は、保持器３７により転動自在に保持されて、外輪３１と内輪３３との間に固定されている。
【００５０】
なお、これ以外の構成については図１および図２に示す実施の形態１の構成とほぼ同じであるため、同一の構成要素については同一の符号を付し、その説明を省略する。
【００５１】
本実施の形態においては、円筒ころ軸受４５を構成している内輪３３、外輪３１および円筒ころ３９のうち少なくとも１つの部材が窒素富化層を有し、その部材のオーステナイト結晶粒の粒度番号が１０番を超える範囲にある。
【００５２】
本実施の形態においては、円筒ころ軸受４５を構成している内輪３３、外輪３１および円筒ころ３９のうち少なくとも１つの部材が窒素富化層を有し、その部材の水素含有率が０．５ｐｐｍ以下である。
【００５３】
（実施の形態３）
図１を参照して、本実施の形態においては、旋回軸受１ａとして針状ころ軸受が用いられている。
【００５４】
図８は、本発明の実施の形態３におけるスクロールコンプレッサにおける駆動軸の支持構造である針状ころ軸受を示す概略斜視図である。
【００５５】
図１および図８を参照して、針状ころ軸受４７は、外輪３１と針状ころ３８と保持器３７とを有している。外輪３１は旋回スクロール５に組み付けられている。また、クランク部１７が直接内輪となっている。針状ころ３８は、保持器３７により転動自在に保持されて、外輪３１と駆動軸３との間に固定されている。
【００５６】
なお、これ以外の構成については図１および図２に示す実施の形態１の構成とほぼ同じであるため、同一の構成要素については同一の符号を付し、その説明を省略する。
【００５７】
本実施の形態においては、針状ころ軸受４７を構成している外輪３１および針状ころ３８のうち少なくとも１つの部材が窒素富化層を有し、その部材のオーステナイト結晶粒の粒度番号が１０番を超える範囲にある。
【００５８】
本実施の形態においては、針状ころ軸受４７を構成している外輪３１および針状ころ３８のうち少なくとも１つの部材が窒素富化層を有し、その部材の水素含有率が０．５ｐｐｍ以下である。
【実施例】
【００５９】
次に本発明の実施例について説明する。
【００６０】
（実施例１）
ＪＩＳ規格ＳＵＪ２材（１．０重量％Ｃ−０．２５重量％Ｓｉ−０．４重量％Ｍｎ−１．５重量％Ｃｒ）を用いて、本発明の実施例１を行なった。表１に示した各試料の製造履歴を以下に示す。
【００６１】
【表１】
2004315964.tif 000003
【００６２】
（試料Ａ〜Ｄ；本発明例）：浸炭窒化処理８５０℃、保持時間１５０分間。雰囲気は、ＲＸガスとアンモニアガスとの混合ガスとした。図３に示す熱処理パターンにおいて、浸炭窒化処理温度８５０℃から１次焼入れを行ない、次いで浸炭窒化処理温度より低い温度域７８０℃〜８３０℃に加熱して２次焼入れを行なった。ただし、２次焼入温度７８０℃の試料Ａは焼入不足のため試験の対象から外した。
（試料Ｅ、Ｆ；比較例）：浸炭窒化処理は、本発明例Ａ〜Ｄと同じ履歴で行ない、２次焼入れ温度を浸炭窒素処理温度８５０℃以上の８５０℃〜８７０℃で行なった。
（浸炭窒化処理品；比較例）：浸炭窒化処理８５０℃、保持時間１５０分間。雰囲気は、ＲＸガスとアンモニアガスとの混合ガスとした。浸炭窒化処理温度からそのまま焼入れを行ない、２次焼入れは行なわなかった。
（普通焼入れ品；比較例）：浸炭窒化処理を行なわずに、８５０℃に加熱して焼入れた。２次焼入れは行なわなかった。
【００６３】
上記の試料に対して、（１）水素量の測定、（２）結晶粒度の測定、（３）シャルピー衝撃試験、（４）破壊応力値の測定、（５）転動疲労試験、の各試験を行なった。次にこれらの試験方法について説明する。
【００６４】
Ｉ  実施例１の試験方法
（１）水素量の測定
水素量は、ＬＥＣＯ社製ＤＨ−１０３型水素分析装置により、鋼中の非拡散性水素量を分析した。拡散性水素量は測定してない。このＬＥＣＯ社製ＤＨ−１０３型水素分析装置の仕様を下記に示す。
【００６５】
分析範囲：０．０１〜５０．００ｐｐｍ
分析精度：±０．１ｐｐｍまたは±３％Ｈ（いずれか大なる方）
分析感度：０．０１ｐｐｍ
検出方式：熱伝導度法
試料重量サイス゛：１０ｍｇ〜３５ｇ（最大：直径１２ｍｍ×長さ１００ｍｍ）
加熱炉温度範囲：５０℃〜１１００℃
試薬：アンハイドロン  Ｍｇ（ＣｌＯ4）2  、  アスカライト  ＮａＯＨ
キャリアガス：窒素ガス、ガスドージングガス：水素ガス、いずれのガスも純度９９．９９％以上、圧力４０ＰＳＩ（２．８ｋｇｆ／ｃｍ2）である。
【００６６】
測定手順の概要は以下のとおりである。専用のサンプラーで採取した試料をサンプラーごと上記の水素分析装置に挿入する。内部の拡散性水素は窒素キャリアガスによって熱伝導度検出器に導かれる。この拡散性水素は本実施例では測定しない。次に、サンプラーから試料を取出し抵抗加熱炉内で加熱し、非拡散性水素を窒素キャリアガスによって熱伝導度検出器に導く。熱伝導度検出器において熱伝導度を測定することによって非拡散性水素量を知ることができる。
（２）結晶粒度の測定
結晶粒度の測定は、ＪＩＳ Ｇ ０５５１の鋼のオーステナイト結晶粒度試験方法に基づいて行なった。
（３）シャルピー衝撃試験
シャルピー衝撃試験は、ＪＩＳ Ｚ ２２４２の金属材料のシャルピー衝撃試験方法に基づいて行なった。試験片は、ＪＩＳ Ｚ ２２０２に示されたＵノッチ試験片（ＪＩＳ３号試験片）を用いた。なお、シャルピー衝撃値は、次式の吸収エネルギーＥを断面積（０．８ｃｍ2）で除した値である。
【００６７】
吸収エネルギー：Ｅ＝ＷｇＲ（ｃｏｓβ−ｃｏｓα）
Ｗ：ハンマー重量（＝２５．４３８ｋｇ）
ｇ：重力加速度（＝９．８０６６５ｍ／ｓｅｃ2）
Ｒ：ハンマー回転軸中心から重心までの距離（＝０．６５６９ｍ）
α：ハンマー持ち上げ角度（＝１４６°）、β：ハンマー降り上がり角度
（４）破壊応力値の測定
図９は、静圧壊強度試験（破壊応力値の測定）の試験片を示す図である。図中のＰ方向に荷重を負荷して破壊されるまでの荷重を測定する。その後、得られた破壊荷重を、下記に示す曲がり梁の応力計算式により応力値に換算する。なお、試験片は図９に示す試験片に限られず、他の形状の試験片を用いてもよい。
【００６８】
図９の試験片の凸表面における繊維応力をσ1、凹表面における繊維応力をσ2とすると、σ1およびσ2は下記の式によって求められる（機械工学便覧Ａ４編材料力学Ａ４−４０）。ここで、Ｎは円環状試験片の軸を含む断面の軸力、Ａは横断面積、ｅ1は外半径、ｅ2は内半径を表す。また、κは曲がり梁の断面係数である。
【００６９】
σ1＝（Ｎ／Ａ）＋｛Ｍ／（Ａρo）｝［１＋ｅ1／｛κ（ρo＋ｅ1）｝］
σ2＝（Ｎ／Ａ）＋｛Ｍ／（Ａρo）｝［１−ｅ2／｛κ（ρo−ｅ2）｝］
κ＝−（１／Ａ）∫A｛η／（ρo＋η）｝ｄＡ
（５）転動疲労試験
転動疲労寿命試験の試験条件を表２に示す。また、図１０は、転動疲労寿命試験機の概略図である。図１０（ａ)は正面図であり、図１０（ｂ)は側面図である。
【００７０】
図１０（ａ）および（ｂ）を参照して、転動疲労寿命試験片１２１は、駆動ロール１１１によって駆動され、ボール１１３と接触して回転している。ボール１１３は、（3/4）”のボールであり、案内ロール１１２にガイドされて、転動疲労寿命試験片１２１との間で高い面圧を及ぼし合いながら転動する。
【００７１】
ＩＩ  実施例１の試験結果
（１）水素量
浸炭窒化処理したままの浸炭窒化処理品は、０．７２ｐｐｍと非常に高い値となっている。これは、浸炭窒化処理の雰囲気に含まれるアンモニア（ＮＨ3）が分解して水素が鋼中に侵入したためと考えられる。これに対して、試料Ｂ〜Ｄは、水素量は０．３７〜０．４０ｐｐｍと半分近くにまで減少している。この水素量は普通焼入れ品と同じレベルである。
【００７２】
上記の水素量の低減により、水素の固溶に起因する鋼の脆化を軽減することができる。すなわち、水素量の低減により、本発明例の試料Ｂ〜Ｄのシャルピー衝撃値は大きく改善されている。
（２）結晶粒度
結晶粒度は２次焼入れ温度が、浸炭窒化処理時の焼入れ（１次焼入れ）の温度より低い場合、すなわち試料Ｂ〜Ｄの場合、オーステナイト粒は、結晶粒度番号１１〜１２と顕著に微細化されている。試料ＥおよびＦならびに浸炭窒化処理品および普通焼入品のオーステナイト粒は、結晶粒度番号１０であり、本発明例の試料Ｂ〜Ｄより粗大な結晶粒となっている。
（３）シャルピー衝撃試験
表１によれば、浸炭窒化処理品のシャルピー衝撃値は５．３３Ｊ／ｃｍ2であるのに比して、本発明例の試料Ｂ〜Ｄのシャルピー衝撃値は６．３０〜６．６５Ｊ／ｃｍ2と高い値が得られている。この中でも、２次焼入れ温度が低い方がシャルピー衝撃値が高くなる傾向を示す。普通焼入品のシャルピー衝撃値は６．７０Ｊ／ｃｍ2と高い。
（４）破壊応力値の測定
上記破壊応力値は、耐割れ強度に相当する。表１によれば、浸炭窒化処理品は２３３０ＭＰａの破壊応力値となっている。これに比して、試料Ｂ〜Ｄの破壊応力値は２６５０〜２８４０ＭＰａと改善された値が得られる。普通焼入品の破壊応力値は２７７０ＭＰａであり、試料Ｂ〜Ｆの破壊応力値と同等である。このような、試料Ｂ〜Ｄの改良された耐割れ強度は、オーステナイト結晶粒の微細化と並んで、水素含有率の低減による効果が大きいと推定される。
（５）転動疲労試験
表１によれば、普通焼入品は窒素富化層を表層部に有しないことを反映して、転動疲労寿命Ｌ10は最も低い。これに比して浸炭窒化処理品の転動疲労寿命は３．１倍となる。試料Ｂ〜Ｄの転動疲労寿命は浸炭窒化処理品より大幅に向上する。本発明の試料Ｅ，Ｆは、浸炭窒化処理品とほぼ同等である。
【００７３】
上記をまとめると、本発明例の試料Ｂ〜Ｄは、水素含有率が低下し、オーステナイト結晶粒度が１１番以上に微細化され、シャルピー衝撃値、耐割れ強度および転動疲労寿命も改善される。
【００７４】
（実施例２）
次に実施例２について説明する。下記のＸ材、Ｙ材およびＺ材について、一連の試験を行なった。熱処理用素材には、ＪＩＳ規格ＳＵＪ２材（１．０重量％Ｃ−０．２５重量％Ｓｉ−０．４重量％Ｍｎ−１．５重量％Ｃｒ）を用い、Ｘ材〜Ｚ材に共通とした。Ｘ材〜Ｚ材の製造履歴は次のとおりである。
（Ｘ材：比較例）：普通焼入れのみ（浸炭窒化処理せず）。
（Ｙ材：比較例）：浸炭窒化処理後にそのまま焼き入れる（浸炭窒化焼入れ）。浸炭窒化処理温度８４５℃、保持時間１５０分間。浸炭窒化処理の雰囲気は、ＲＸガス＋アンモニアガスとした。
（Ｚ材：本発明例）：図４の熱処理パターンを施した軸受鋼。浸炭窒化処理温度８４５℃、保持時間１５０分間。浸炭窒化処理の雰囲気は、ＲＸガス＋アンモニアガスとした。最終焼入れ温度は８００℃とした。
【００７５】
（１）耐表面損傷特性
耐表面損傷特性を調べるために、Ｘ材とＺ材についてピーリング試験およびスミアリング試験を行なった。図１１は、ピーリング試験およびスミアリング試験を行なう２円筒試験機の概略図である。図１１（ａ）は正面図であり、図１１（ｂ）は側面図である。
【００７６】
図１１（ａ）および図１１（ｂ）を参照して、円筒状の耐表面損傷試験片１１７ａが回転軸１１５ａに取り付けられていて、円筒状の耐表面損傷試験片１１７ｂが回転軸１１５ｂに取り付けられている。耐表面損傷試験片１１７ａの表面と耐表面損傷試験片１１７ｂの表面とは互いに接触している。耐表面損傷試験片１１７ａと耐表面損傷試験片１１７ｂとは、互いに高い面圧を及ぼし合いながら転動する。
【００７７】
スミアリング試験においては、回転軸１１５ａと回転軸１１５ｂとを異なる回転速度で回転した。これにより、耐表面損傷試験片１１７ａと耐表面損傷試験片１１７ｂとの間に滑りが発生し、スミアリングが発生する。このスミアリングがどれぐらいの回転速度差で発生するかによってスミアリング強度を評価した。一方、ピーリング試験においては、回転軸１１５ａのみを駆動することにより、回転軸１１５ｂが回転軸１１５ａの回転にともなう従動回転をするようにした。回転軸１１５ｂの従動回転により、耐表面損傷試験片１１７ａと耐表面損傷試験片１１７ｂとの面粗度の差により局部的金属疲労が発生し、これによりピーリングが発生する。このピーリングの発生率を評価した。スミアリング試験およびピーリング試験の試験条件は表２および表３のとおりである。また、ピーリング試験およびスミアリング試験の結果を表４に示す。
【００７８】
【表２】
2004315964.tif 000004
【００７９】
【表３】
2004315964.tif 000005
【００８０】
【表４】
2004315964.tif 000006
【００８１】
Ｘ材に比べＺ材のピーリング発生率は半分以下になっていることがわかる。また、スミアリング強度についても、Ｚ材はＸ材よりも高強度となっていることがわかる。したがって、本発明の熱処理方法によって製造された軸受部品は、優れた耐表面損傷特性を有することがわかる。
【００８２】
（２）転動疲労寿命
転動疲労寿命試験の試験条件および試験装置は、表５および図１０に示すとおりである。この転動疲労寿命試験結果を表６に示す。
【００８３】
【表５】
2004315964.tif 000007
【００８４】
【表６】
2004315964.tif 000008
【００８５】
表６によれば、比較例のＹ材は、同じく比較例で普通焼入れのみを施したＸ材のＬ10寿命（試験片１０個中１個が破損する寿命）の３．１倍を示し、浸炭窒化処理による長寿命化の効果が認められる。これに対して、本発明例のＺ材は、Ｙ材の１．７４倍、またＸ材の５．４倍の長寿命を示している。この改良の主因はミクロ組織の微細化によるものと考えられる。
【００８６】
（３）シャルピー衝撃試験
シャルピー衝撃試験は、Ｕノッチ試験片を用いて、上述のＪＩＳＺ２２４２に準じた方法により行なった。試験結果を表７に示す。
【００８７】
【表７】
2004315964.tif 000009
【００８８】
浸炭窒化処理を行なったＹ材（比較例）のシャルピー衝撃値は、普通焼入れのＸ材（比較例）より高くないが、Ｚ材はＸ材と同等の値が得られた。
【００８９】
（４）静的破壊靭性値の試験
図１２は、静的破壊靭性試験の試験片を示す図である。この試験片のノッチ部に、予き裂を約１ｍｍ導入した後に、３点曲げによる静的荷重を加え、破壊荷重Ｐを求めた。破壊靭性値（ＫIc値）の算出には次に示す（Ｉ）式を用いた。また、試験結果を表８に示す。
ＫIc＝（ＰＬ√ａ／ＢＷ2）｛５．８−９．２（ａ／Ｗ）＋４３．６（ａ／Ｗ）2−７５．３（ａ／Ｗ）3＋７７．５（ａ／Ｗ）4｝…（Ｉ）
【００９０】
【表８】
2004315964.tif 000010
【００９１】
予め導入した亀裂深さが窒素富化層深さよりも大きくなったため、比較例のＸ材とＹ材とに違いはない。しかし、本発明例のＺ材は比較例に対して約１．２倍の値を得ることができた。
【００９２】
（５）静圧壊強度試験（破壊応力値の測定）
静圧壊強度試験片は、上述のように図９に示す形状のものを用いた。図中、Ｐ方向に荷重を負荷して、静圧壊強度試験を行なった。試験結果を表９に示す。
【００９３】
【表９】
2004315964.tif 000011
【００９４】
浸炭窒化処理を行なっているＹ材は普通焼入れのＸ材よりもやや低い値である。しかしながら、本発明のＺ材は、Ｙ材よりも静圧壊強度が向上し、Ｘ材と遜色ないレベルが得られている。
【００９５】
（６）経年寸法変化率
保持温度１３０℃、保持時間５００時間における経年寸法変化率の測定結果を、表面硬度、残留オーステナイト量（０．１ｍｍ深さ）と併せて表１０に示す。
【００９６】
【表１０】
2004315964.tif 000012
【００９７】
残留オーステナイト量の多いＹ材の寸法変化率に比べて、本発明例のＺ材は３分の２以下に抑制されていることがわかる。
【００９８】
（７）異物混入潤滑下における寿命試験
玉軸受６２０６を用い、標準異物を所定量混入させた異物混入潤滑下での転動疲労寿命を評価した。試験条件を表１１に、また試験結果を表１２に示す。
【００９９】
【表１１】
2004315964.tif 000013
【０１００】
【表１２】
2004315964.tif 000014
【０１０１】
Ｘ材に比べ、浸炭窒化処理を施したＹ材は約２．５倍の長寿命が得られた。また、本発明例のＺ材は約３．７倍の長寿命が得られた。本発明例のＺ材は、比較例のＹ材に比べて残留オーステナイトが少ないものの、窒素の侵入と微細化されたミクロ組織の影響で長寿命が得られている。
【０１０２】
上記の結果より、本発明例のＺ材、すなわち本発明の熱処理方法によって製造された軸受部品は、従来では困難であった耐表面損傷特性の向上、転動疲労寿命の長寿命化、割れ強度の向上、経年寸法変化率の低減の４項目を同時に満足することができることがわかった。
【０１０３】
なお、本実施の形態１〜３においては、スクロールコンプレッサにおける駆動軸の支持構造１が深溝玉軸受４１、円筒ころ軸受４５および針状ころ軸受４７を有する場合について示したが、本発明はこれらの軸受に限定されるものではなく、転がり軸受を有するスクロールコンプレッサにおける駆動軸の支持構造であればよい。
【０１０４】
また、本実施の形態１においては、旋回スクロール５が駆動軸３の軸心を中心として偏心公転を行なう場合について示したが、本発明はこのような場合に限定されるものではなく、旋回スクロールが所定の軸の周りを偏心公転すればよい。
【０１０５】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０６】
【図１】本発明の実施の形態１におけるスクロールコンプレッサにおける駆動軸の支持構造を示す概略断面図である。
【図２】本発明の実施の形態１におけるスクロールコンプレッサにおける駆動軸の支持構造である深溝玉軸受を示す概略断面図である。
【図３】本発明の実施の形態１における熱処理方法を説明する図である。
【図４】本発明の実施の形態１における熱処理方法の変形例を説明する図である。
【図５】スクロールコンプレッサにおける駆動軸の支持構造における部材のミクロ組織、とくにオーステナイト粒を示す図である。(ａ)は本発明例の軸受部品であり、（ｂ）は従来の軸受部品である。
【図６】（ａ）は図５（ａ）を図解したオーステナイト粒界を示し、（ｂ）は図５（ｂ）を図解したオーステナイト粒界を示す。
【図７】（ａ）は本発明の実施の形態２におけるスクロールコンプレッサにおける駆動軸の支持構造である円筒ころ軸受を示す概略断面図である。（ｂ）は本発明の実施の形態２におけるスクロールコンプレッサにおける駆動軸の支持構造である円筒ころ軸受を示す部分斜視図である。
【図８】本発明の実施の形態３におけるスクロールコンプレッサにおける駆動軸の支持構造である針状ころ軸受を示す概略斜視図である。
【図９】静圧壊強度試験（破壊応力値の測定）の試験片を示す図である。
【図１０】転動疲労寿命試験機の概略図である。(ａ)は正面図であり、(ｂ)は側面図である。
【図１１】２円筒試験機の概略図である。（ａ）は正面図であり、（ｂ）は側面図である。
【図１２】静的破壊靭性試験の試験片を示す図である。
【符号の説明】
【０１０７】
１  スクロールコンプレッサにおける駆動軸の支持構造、１ａ  旋回軸受、１ｂ  主軸受、１ｃ  補助軸受、３  駆動軸、５  旋回スクロール、７  固定スクロール、９  モータ回転子、１１  モータ固定子、１３  モータケーシング、１５  ブラケット、１７  クランク部、１９ａ，１９ｂ  ボルト、２１  排出孔、２３  圧縮動作室、２５  自転防止機構、３１  外輪、３３  内輪、３５  ボール、３７  保持器、４１  深溝玉軸受、４５  円筒ころ軸受、４７  針状ころ軸受、５１  スクロールコンプレッサ、１１１  駆動ロール、１１２  案内ロール、１１３  （3/4）”ボール、１１５ａ，１１５ｂ  回転軸、１１７ａ，１１７ｂ  耐表面損傷試験片、１２１転動疲労寿命試験片。
【図１】
2004315964.tif 000015
【図２】
2004315964.tif 000016
【図３】
2004315964.tif 000017
【図４】
2004315964.tif 000018
【図５】
2004315964.tif 000019
【図６】
2004315964.tif 000020
【図７】
2004315964.tif 000021
【図８】
2004315964.tif 000022
【図９】
2004315964.tif 000023
【図１０】
2004315964.tif 000024
【図１１】
2004315964.tif 000025
【図１２】
2004315964.tif 000026